КЕРАМИЧЕСКАЯ МАССА ДЛЯ ИЗГОТОВЛЕНИЯ НАПОЛЬНОЙ ПЛИТКИ
CERAMIC MIXTURE FOR PRODUCTION OF FLOOR TILES

Изобретение относится к области технологии силикатов и касается составов керамических масс, которые могут быть использованы для изготовления плитки для покрытия полов.
Известна керамическая масса, содержащая, мас.%: глина огнеупорная 45,0-60,0; перлит 25,0-40,0; бентонит 5,0-20,0; шлаки 2,0-6,0 [1].
Задача изобретения состоит в повышении стойкости к истиранию плитки, полученной из керамической массы.
Технический результат достигается тем, что керамическая масса для изготовления напольной плитки, включающая глину огнеупорную, вспученный перлит, бентонит, шлак, в качестве шлака содержит вулканический шлак при следующем соотношением компонентов, мас.%: глина огнеупорная 50,0-60,0; вспученный перлит 10,0-15,0; бентонит 3,0-4,0; вулканический шлак 22,0-36,0.
2
2
3
2
2
3
2
2
В составе керамической массы используют огнеупорные глины следующего состава, мас.%: SiO 42,0-80,0; AlO13,0-35,0; TiO 0,3-1,6; FeO 1,2-11,0; СаО до 1,7; MgO 0,2-1,6; NaO 0,1-3,6; KO 0,1-4,4; п.п.п. 2,6-15,7.
2
2
3
2
3
3
Могут быть использованы бентониты, содержащие, мас.%: SiO 64,7-73,0; AlО 9,87-13,41; FeО 1,92-2,72, CaO 0,98-1,6: MgO 2,13-2,99; SO 0,51-0,81, п.п.п. 11,45-14,32.
2
2
3
2
2
3
2
2
3
Вулканический: шлак имеет состав, мас.%: SiO 49,02-58,75, AlO 16,02-23,22; TiO 0,59-2,0; FeО 6,12-11,41, MnO 0,06-0,09; CaO 5,85-10,45; MgO 0,4-5,46; NaO+KO 1,58-7,26; SO до 1,02; п.п.п. 0,12-3,4.
В таблице приведены составы керамической массы для изготовления напольной плитки.
Таблица
Компоненты
Состав, мас.%:
1
2
3
Глина огнеупорная
50,0
55,0
60,0
Вспученный перлит
10,0
12,5
15,0
Бентонит
4,0
3,5
3,6
Вулканический шлак
36,0
29,0
22,0
Истираемость, г/см<sup>2</sup>
~0,01
~0,015
~0,015
Компоненты дозируют в требуемых количествах, размалывают, готовят керамическую массу с влажностью 7-9%, из которой прессуют плитку полусухим способом под давлением 30 МПа. Обжиг плитки проводят при температуре 1050-1100°С.
Источник информации
1. SU 621656, С04В 33/00, 1978.